(57)【特許請求の範囲】
【請求項１】
６００〜８００℃で加熱処理してなるエトリンガイトであるカルシウムサルホアルミネート水和物を含有してなる有機塩素系化合物用吸着材。
【発明の詳細な説明】
【０００１】
【発明の属する技術分野】
本発明は、有機塩素系化合物等を効果的に吸着できる吸着材に関する。尚、本発明で使用する部や％は特に規定のない限り質量基準である。
【０００２】
【従来の技術】
トリクロロエチレン、テトラクロロエチレン、フロン、及び塩化メチレン等の有機塩素系化合物は、ドライクリーニングの溶剤、電子部品や金属製品の脱脂剤、及び冷媒等として広く利用されている。
【０００３】
しかしながら、これらの化合物はオゾン層破壊の原因物質であり、発ガン性が疑われている。そこで、これらの化合物を除去することが要望されていた。
【０００４】
除去方法としては、真空抽出法等により有機塩素系化合物を分離させ、活性炭等の吸着材に吸着させることにより回収する方法（特開平６−６３３５７号公報）や、Ｓａｃｃｈａｒｏｍｙｃｅｓ、Ｈａｎｓｅｎｕｌａ、及びＣａｎｄｉｄａ等の分解微生物を用いた、いわゆるバイオレメディエーション法（特開平９−２７６８３９号公報）が行われている。
【０００５】
【発明が解決しようとする課題】
しかしながら、これらの方法は、吸着又は分解の効率が十分でなく、より効果的な吸着材が要望されていた。
【０００６】
本発明者は、特定の吸着材を使用することにより、有機塩素系化合物等をより効果的に吸着できるという知見を得て、本発明を完成するに至った。
【０００７】
【課題を解決するための手段】
即ち、本発明は、６００〜８００℃で加熱処理してなるエトリンガイトであるカルシウムサルホアルミネート水和物を含有してなる有機塩素系化合物用吸着材である。
【０００８】
【発明の実施の形態】
以下、本発明を詳細に説明する。
【０００９】
本発明の吸着材は被吸着材を吸着するものである。本発明の吸着材は被吸着材が有機塩素系化合物だと、吸着効果が大きくなるものである。有機塩素系化合物としては、トリクロロエチレン、テトラクロロエチレン、トランス−１，２−ジクロロエチレン、シス−１，２−ジクロロエチレン、四塩化炭素、クロロエタン、メチレンクロリド、クロロホルム、塩化ビニルモノマー、１，１−ジクロロエタン、１，２−ジクロロエタン、１，２−ジクロロプロパン、ジクロロブロモエチレン、１，１，１−トリクロロエタン、ブロモジクロロメタン、クロロジブロモメタン、ダイオキシン、及びＰＣＢ等が挙げられる。特に有機塩素系化合物が、トリクロロエチレン、テトラクロロエチレン、及び四塩化炭素からなる群のうちの１種又は２種以上だと、吸着材の吸着効果を大きく発揮できるものである。
【００１０】
本発明のカルシウムサルホアルミネート水和物としては、エトリンガイト（３ＣａＯ・Ａｌ2Ｏ3・３ＣａＳＯ4・３２Ｈ2Ｏ）を代表とするＡＦｔ相、モノサルフェート（３ＣａＯ・Ａｌ2Ｏ3・ＣａＳＯ4・１２Ｈ2Ｏ）を代表とするＡＦｍ相、及びＡＦｔ相とＡＦｍ相が共存するもの等が挙げられる。Ａｌ2Ｏ3の一部がＦｅ2Ｏ3やＳｉＯ2等に置換しても良く、ＣａＳＯ4の一部がＣａ（ＯＨ）2やＣａＣＯ3等に置換しても良い。これらの中では、被吸着材の吸着量を大きくする点で、エトリンガイトが好ましい。
【００１１】
カルシウムサルホアルミネート水和物は、被吸着材の吸着量を大きくする点で、加熱処理することが好ましい。加熱処理温度は１００〜１０００℃が好ましく、６００〜８００℃がより好ましい。１００℃未満だと被吸着材の吸着量が小さいおそれがあり、１０００℃を越えると被吸着材の吸着量が小さいおそれがある。
【００１２】
本発明のカルシウムサルホアルミネート水和物を生成させる方法としては、〔１〕（ア）生石灰や消石灰等のＣａＯ源、（イ）水酸化アルミニウム、アルミナゲル、及びアルミナゾル等のＡｌ2Ｏ3源、（ウ）二水石膏、半水石膏、及び無水石膏等のＣａＳＯ4源を混合し、合成させる方法や、〔２〕（ア）前述のＣａＯ源と（イ）無水硫酸アルミニウムや硫酸アルミニウム１８水塩のような含水硫酸アルミニウム、ミョウバン、及び焼ミョウバン等のＡｌ2Ｏ3−ＳＯ3源を混合し、合成させる方法等が挙げられる。
【００１３】
尚、吸着材を使用する際、予め生成したカルシウムサルホアルミネート水和物を被吸着材を含有する空気中に放置する方法以外に、カルシウムサルホアルミネート水和物の原料、例えば、（ア）ＣａＯ源と（イ）Ａｌ2Ｏ3−ＳＯ3源を空気中に放置し、空気中等の水分との反応によりエトリンガイトを経時的に生成させる方法を用いてもよい。
【００１４】
カルシウムサルホアルミネート水和物生成時のＡｌ2Ｏ3、ＣａＯ、及びＣａＳＯ4の配合割合は、吸着量が大きい点で、Ａｌ2Ｏ3１モルに対して、ＣａＯ１〜１０モル、ＣａＳＯ4１〜１０モルであることが好ましく、ＣａＯ２．５〜５モル、ＣａＳＯ4２．５〜５モルであることがより好ましく、ＣａＯ３モル、ＣａＳＯ4３モル、即ちエトリンガイトが生成する配合割合が最も好ましい。
【００１５】
被吸着材を吸着させる方法としては、被吸着材を吸着材に接触させることが好ましい。少量の吸着材で被吸着材を吸着させるには、吸着材の比表面積が大きいことが好ましい。吸着材のＢＥＴ比表面積は、０．１ｍ2／ｇ以上が好ましく、１ｍ2／ｇ以上がより好ましく、１０ｍ2／ｇ以上が最も好ましい。０．１ｍ2／ｇ未満だと被吸着材を十分に吸着できないおそれがある。
【００１６】
さらに、吸着を促進させるために、被吸着材を吸着材に接触させた系を加熱しても良い。
【００１７】
吸着材の使用量は、特に限定されないが、例えば空気が被吸着材を１０〜１００ｐｐｍ含有する場合には、被吸着材を１０〜１００ｐｐｍ含有する空気１０リットルに対して、吸着材は０．０１〜１００ｇが好ましく、１〜１０ｇがより好ましい。０．０１ｇ未満だと吸着量が小さいおそれがあり、１００ｇを越えても吸着量が変わらないおそれがある。
【００１８】
【実施例】
以下、本発明の実験例を示し、本発明をさらに説明するが、本発明はこれらに限定されるものではない。
【００１９】
実験例１
まず、吸着材を予め表１に示す加熱温度で１時間加熱処理し、表１に示す比表面積を有する吸着材を調製した。次いで、被吸着材としてトリクロロエチレンを１００ｐｐｍ含有する空気１０リットル中に、表１に示す吸着材１ｇを入れ、１日間放置後、ガスクロマトグラフにより空気中のトリクロロエチレン量を測定した。結果を表１に併記する。
【００２０】
＜使用材料＞
吸着材ア：エトリンガイト、合成品
吸着材イ：モノサルフェート、合成品
トリクロロエチレン：試薬
【００２１】
＜試験方法＞
比表面積：ＢＥＴ比表面積を測定し、表示。
トリクロロエチレン量：ガスクロマトグラフによる測定。
【００２２】
【表１】
0004550293.tif 000002
【００２３】
実験例２
まず、吸着材アを予め加熱温度６００℃で１時間加熱処理した。次いで、被吸着材として四塩化炭素を１０ｐｐｍ含有する空気１０リットルに対して、表２に示す量の吸着材を入れた。８０℃加熱下で３０分間処理後、ガスクロマトグラフにより空気中の四塩化炭素を測定した。結果を表２に併記する。
【００２４】
＜使用材料＞
四塩化炭素：試薬
【００２５】
＜試験方法＞
四塩化炭素量：ガスクロマトグラフによる測定。
【００２６】
【表２】
0004550293.tif 000003
【００２７】
実験例３
吸着材として予め表１に示す加熱温度で１時間加熱処理した吸着材ウを用いたこと以外は、実験例１と同様に行った。結果を表３に併記する。
【００２８】
＜使用材料＞
吸着材ウ：硫酸アルミニウム１８水塩１モルと消石灰６モルの混合物、吸着材ウは結合水及び空気中の水分との反応によりエトリンガイトを経時的に生成させるもの。
【００２９】
【表３】
0004550293.tif 000004
【００３０】
【発明の効果】
以上のように、本発明の吸着材を使用することにより、有機塩素系化合物等を効果的に吸着できる。